【手続補正書】
【提出日】平成19年7月31日(2007.7.31)
【手続補正１】
【補正対象書類名】明細書
【補正対象項目名】特許請求の範囲
【補正方法】変更
【補正の内容】
【特許請求の範囲】
【請求項１】  イソシアネート末端基を有するプレポリマーの製造方法であって、
過剰なポリイソシアネートを、少なくとも２個のヒドロキシ基を有する分子量４００〜５０００のポリエステルと反応させること、ここで、使用するポリエステルは、ポリエステルのモル分布に関して６モル％以下のポリオール含量を有し、
その後、場合により連行剤を添加した状態で、反応混合物を蒸留することを特徴とする方法。
【請求項２】  キャストＰＵエラストマーの製造のための請求項１に従って製造されたプレポリマーの使用。
【手続補正２】
【補正対象書類名】明細書
【補正対象項目名】発明の詳細な説明
【補正方法】変更
【補正の内容】
【発明の詳細な説明】
【０００１】
（技術分野）
本発明は、イソシアネート末端基を有し、非常に低含量の遊離イソシアネート出発材料を有するプレポリマーを、ポリエステルポリオールおよびポリイソシアネートから製造する方法に関する。
【０００２】
（背景技術）
イソシアネート末端基を有し、ポリイソシアネートおよびヒドロキシ基を有するポリエステルから形成されるプレポリマーが、非常にさまざまな目的で、例えばキャストＰＵエラストマーのために大規模に、工業的に製造され、使用されている。
【０００３】
環境上の理由から、イソシアネート基を有し、低含量の未反応のポリイソシアネートしか有さないプレポリマーを製造することが望ましい。これらのプレポリマーは、しばしば、最終生成物を形成するために高温でさらに加工され、その結果、未反応のイソシアネート出発材料が揮発しうるので、このことは、ますます望ましい。使用されるポリイソシアネートの毒性のために、特に安全な予防策が、プレポリマーの加工の間に必要であり、最終生成物を形成するためのこのようなプレポリマーの製造コストが高くなる。
【０００４】
従来技術によれば、これらのプレポリマーは、時には、単量体イソシアネート出発材料をポリオールと反応させた後、減圧下での蒸留により未反応のイソシアネートからプレポリマーを分離することによって、製造される。しかしながら、ポリエステルプレポリマーが使用される場合、蒸留後でさえかなりの量のイソシアネートがまだプレポリマー中に残っている。
【０００５】
（発明の開示）
それゆえに、本発明の目的は、イソシアネート末端基を有し、従来技術と比較して減少した含量の単量体イソシアネート出発材料を含有するプレポリマーを製造することである。
【０００６】
驚くべきことに、使用する前に、ヒドロキシル基を有する低分子量の遊離ポリエステル成分、例えばジオールおよびトリオールを、ポリエステルポリオールからかなり実質的に除き、使用されるポリオール中に規定した含量の低分子量成分を達成することによって、このようなプレポリマーを製造できることが見出された。
【０００７】
それゆえに、本発明は、イソシアネート末端基を有するプレポリマーを製造する方法であって、過剰なポリイソシアネートを、ヒドロキシ基を有する分子量４００〜５０００の少なくとも２種のポリエステルと反応させること、ここで、使用されるポリエステルは、ポリエステルのモル分布に関して、６モル％以下、好ましくは３モル％以下、最も好ましくは１．５モル％以下の、ポリエステルが基づくポリオールの含量を有し、その後、場合により連行剤を添加した状態で、反応混合物を蒸留することを特徴とする方法に関する。
【０００８】
本発明の方法で好ましく使用されるポリエステルは、２〜４個のヒドロキシル基の理論含量および４００〜５０００、特に６００〜２５００の分子量を有し、ポリエステルに基づいて６モル％以下、好ましくは３モル％以下、最も好ましくは１．５モル％以下であるポリオール（グリコール成分）の含量を有する。
【０００９】
本発明によれば、ポリイソシアネートは、ポリエステルに対して、少なくとも１．９：１、好ましくは２．１〜２０：１、最も好ましくは２．２：１〜１０：１の当量比で使用される。
【００１０】
ポリエステルに対する本発明のポリオール含量は、従来技術にしたがって、さまざまな方法、例えばフラッシュ蒸発または薄層蒸留によって達成され、蒸留後、ポリエステルを激しい冷却によって、１４０℃未満、好ましくは１００℃未満、最も好ましくは７０℃未満の温度に、非常に急速に冷却して、単量体成分の存在を含む平衡の形成を防ぐ。対応する方法は、ＥＰ０５７９９８８に記載されている。
【００１１】
分解することなしに、減圧下でポリイソシアネートを蒸留することができる限り、すべての既知の脂肪族、環脂式、芳香脂肪族、芳香族および／またはヘテロ環式ポリイソシアネート、例えばW. Siefken in Justus Liebigs Annalen der Chemie, 562, 第７５〜１３６頁に記載されるものを、本発明の方法で、ポリイソシアネートとして使用できる。一般に、すぐに産業的に入手できるポリイソシアネート、例えばトルエン２，４−および／または２，６−ジイソシアネート（ＴＤＩ）を、最も好ましく使用できる。
【００１２】
少なくとも２個のヒドロキシ基を有し、４００〜５０００の分子量を有する上記のポリエステルは、本発明の方法でポリエステルとして使用されうる。ヒドロキシ基を有するこれらのポリエステルは、均質かつ気泡状のポリウレタンの製造のために既知であり、例えば、ＤＥ−Ａ  ２８  ３２  ２５３に記載されている。
【００１３】
特に適しているポリエステルは、ポリオール成分として、市販されているジオールおよび／またはトリオール、好ましくは２〜６個の炭素原子を有するもの、例えばエチレングリコール、ジエチレングリコール、プロパンジオール、ブタンジオールまたはヘキサンジオール（ジエチレングリコール中のように炭素鎖が酸素橋を含むもの）、およびポリカルボン酸成分として、常套のジカルボン酸、好ましくはアジピン酸、またはそれらとコハク酸および／またはグルタル酸との工業的な混合物から合成されるものである。
【００１４】
使用されるポリエステルを、従来技術にしたがって変性することができ、または添加剤、例えば可塑剤、乳化剤または触媒を配合することができる。
【００１５】
本発明にしたがって使用されるポリエステルと、使用されるポリイソシアネートの反応の後に、場合により共留剤（連行剤）を添加した状態で、反応混合物を蒸留する。
【００１６】
蒸留は、通常、約１３０〜２２０℃の範囲の温度で、約０．００１bar〜１barの範囲の圧力で、行われる。
この目的のために既知の共留剤、例えばトルエンが、共留剤として使用されうる。
使用される共留剤の最も好ましい量は、適当な予備テストによって容易に決定され、通常、プレポリマーの量に対して２〜５重量％の範囲である。
【００１７】
本発明の方法にしたがって製造され、非常に低い含量のイソシアネート出発材料を有し、イソシアネート末端基を有するプレポリマーを、ポリウレタンプラスチックの製造のために、従来技術に従う通常の方法で、（対応するポリオール合成成分を使用して）さらに加工し得る。
【００１８】
（実施例）
１．１  ポリエステルの製造および変性：
使用されるポリエステルは、すべての場合において、エチレングリコールおよびアジピン酸のみから合成されたものであった。既知の方法で、１５ｍｂａｒまでの減圧下で、約２００℃に２種の出発材料を加熱し、同時に反応水を除去することによってポリエステルを製造した。エステル化の終点は、反応混合物の酸価が１未満に低下したときであった。
【００１９】
エステル化後に、低分子量成分を取り除くために、２００℃の温度かつ０．２ｍｂａｒ未満の圧力でのフラッシュ蒸発器において低分子量揮発成分をポリエステルから除いた。この短時間の処理が、ポリエステル中のエステル交換反応による短鎖種の形成を実質的に防いだ。それゆえに、ポリエステルはもはや統計平衡ではなかった。
【００２０】
異なる分子量を有する２種のポリエステルを製造した。フラッシュ蒸留前および後にこれらのエステルから得られた分析データを、以下の表に示す：
【００２１】
【表１】
2003507545.tif 000001
【００２２】
ＡＮ＝酸価（ｍｇ  ＫＯＨ／ｇ）、ＯＨＮ＝ヒドロキシル価（ｍｇ  ＫＯＨ／ｇ）、Ｍｎ＝数平均分子量、Ｆｒ．ｇｌｙ＝遊離グリコール（重量％）
【００２３】
比較例（短鎖成分の蒸留なしの市販のポリエステル）
Desmophen(登録商標）2000 MZ:  AN:0.9  OHN:56  Mn:2000  Fr.gly:0.2
Desmophen(登録商標）2000 MZはアジピン酸およびエチレングリコールから形成されるポリエステルである（Bayer AGの市販品）。
【００２４】
１．２  低いモノマー含量を有するポリエステル−ＴＤＩプレポリマーの製造：
低いモノマー含量のポリエステル−ＴＤＩプレポリマーを製造するために、１．１において得られたポリエステルを、１：８のモル比で、ＴＤＩ８０（＝８０％の２，４−および２０％の２，６−ＴＤＩを含んでなる異性体混合物）と反応させ、その後、フラッシュ蒸発器で過剰なＴＤＩを除いた。
【００２５】
プレポリマーは、次の分析データによって特徴づけられた：
【表２】
2003507545.tif 000002
データは重量％として記載
＊ＰＥ＝蒸留後の実施例１．１からのポリエステル
【００２６】
比較：
比較のために、プレポリマーをBayer AGによって製造される市販のポリエステルDesmophen(登録商標）2000MZから、１．２と同様に製造した。このプレポリマーに対して、次の分析データを得た：
【表３】
2003507545.tif 000003
パーセントは重量パーセントである。
【００２７】
１．３  １．２に記載のプレポリマーからエラストマーの製造
１．２に記載のプレポリマーを、通常の方法で、１００℃で、４−クロロ−３，５−ジアミノ安息香酸のイソブチルエステルを含んでなる架橋剤と、反応させ、エラストマーを形成し、型（２０×２０×２（６、１２．５）ｍｍ）に注型した。その後、注型物を１１０℃で２４時間、アニールし、１４日後、以下の表に記載の特性を測定した。
【００２８】
【表４】
2003507545.tif 000004
【００２９】
結果：
市販の製品は、本発明の生成物より、かなり高い量の遊離ＴＤＩを含み、本発明の生成物において、遊離ＴＤＩは使用した方法の検出の限界より少ないことがプレポリマーの表からわかる。
エラストマーの機械的特性は、ポリエステルの本発明における前処理によって悪影響を受けないことがエラストマーの表からわかる。
本発明の好ましい態様は、次のとおりである。
Ａ．  ３モル％以下の、ポリエステルを構成するポリオールの含量を有するポリエステルを使用することを特徴とする請求項１に記載の方法。
Ｂ．  １．５モル％以下の、ポリエステルを構成するポリオールの含量を有するポリエステルを使用することを特徴とする請求項１に記載の方法。
Ｃ．  ポリイソシアネートとポリエステルが、１．９以上：１の量比で使用されることを特徴とする請求項１に記載の方法。